(57)【特許請求の範囲】
【請求項１】
フラックスと、Ｚｎ金属粉末と、（メタ）アクリル系樹脂と、有機溶剤とを含有するろう付け用組成物であって、
前記有機溶剤が、下記の（Ａ１）成分、（Ａ２）成分および（Ａ３）成分を含有し、
（Ａ１）成分と（Ａ２）成分との質量比（Ａ１）／（Ａ２）が、０．２３〜４．３５、（Ａ１）成分と（Ａ３）成分との質量比（Ａ１）／（Ａ３）が、０．１９〜４．２２であり、
ろう付け用組成物中に、（Ａ１）成分が１〜８３．５質量％、（Ａ２）成分が１〜８３．５質量％、および（Ａ３）成分が５〜２４．８質量％の割合で含有されることを特徴とする、ろう付け用組成物。
（Ａ１）１〜５個の炭素原子を有する１価アルコール。
（Ａ２）６〜８個の炭素原子を有する１価アルコール。
（Ａ３）炭素−炭素結合によって結合される炭素原子数が３個以下の多価アルコール。
【請求項２】
前記（Ａ１）成分が、５個の炭素原子を有する１価アルコールを含有する請求項１に記載のろう付け用組成物。
【請求項３】
前記（Ａ１）成分が、３−メトキシ−１−ブタノールを含有する請求項１または２に記載のろう付け用組成物。
【請求項４】
前記（Ａ２）成分が、３−メトキシ−３−メチル−１−ブタノールを含有する請求項１〜３のいずれかに記載のろう付け用組成物。
【請求項５】
前記（Ａ３）成分が、プロピレングリコールを含有する請求項１〜４のいずれかに記載のろう付け用組成物。
【請求項６】
管本体と、該管本体の外表面に、請求項１〜５のいずれかに記載のろう付け用組成物で形成された被覆層とを備えることを特徴とする、熱交換器用チューブ。
【請求項７】
請求項６に記載の熱交換器用チューブを備えることを特徴とする、熱交換器。
【発明の詳細な説明】
【技術分野】
【０００１】
本発明は、優れた生産性および塗布安定性を有するろう付け用組成物に関する。
【背景技術】
【０００２】
従来、例えば、車両に搭載されるエバポレータ、コンデンサなどに代表される自動車用アルミニウム熱交換器には、アルミニウムまたはアルミニウム合金製の部材が用いられる。これら部材をろう付けする際には、通常、ろう付け用フラックス、あるいはフラックスとろう材（金属）とバインダ樹脂との混合物（ろう付け用組成物）を用いる。これらのフラックスや混合物をろう付け部に塗布した後、組み付け加工して加熱することによって、ろう付け作業が行われる。
【０００３】
熱交換器に用いられる熱交換器用チューブの表面には、耐腐食性を向上させるために、Ｚｎ（亜鉛）からなる被覆層が形成されている。このような被覆層は、Ｚｎ含有フラックス、あるいはろう材としてＺｎ粉末を用いることによって形成される。しかし、Ｚｎは比重が非常に大きく、Ｚｎ粉末を含有するろう付け用組成物を保管している間に、Ｚｎ粉末が沈降する。そのため、Ｚｎ粉末の濃度差が生じ、ろう付け用組成物を熱交換器用チューブの表面に均一に塗布できない。
【０００４】
このような問題を解決するために、例えば特許文献１には、亜鉛フッ化物を含むフラックスと、（メタ）アクリル系樹脂と、アルコール系溶剤と、３〜６個の炭素原子を有する脂肪族ポリオール類；２または３個の炭素原子を有する脂肪族ポリオールのオリゴマー；脂肪族ポリオールと脂肪族カルボン酸とからなる、３〜７個の炭素原子を有するモノエステル；および１０００以下の重量平均分子量を有する脂肪族ポリオールの重合体からなる群より選択される少なくとも１種の沈降防止剤とを含む、非水亜鉛系フラックス塗料が提案されている。
【先行技術文献】
【特許文献】
【０００５】
【特許文献１】特開２０１３−１０７１０４号公報
【発明の概要】
【発明が解決しようとする課題】
【０００６】
特許文献１に記載の非水亜鉛系フラックス塗料は、フラックスや金属粉末などの沈降物の発生を抑制することができるため、優れた保管安定性を有する。
【０００７】
しかし、このような非水亜鉛系フラックス塗料は、部材表面に塗布された後、フラックスや金属粉末を固着させる必要がある。そのため、溶剤が蒸発する温度域である程度の時間保持しなければならず、生産性を低下させることになる。そこで、ろう付け用組成物には、生産性を向上させるために、乾燥性を向上させることが要求される。さらに、均一なＺｎ被覆層を形成させるために、ろう付け用組成物をより均一に塗布すること（塗布安定性）が要求される。
【０００８】
本発明の課題は、優れた生産性および塗布安定性を有するろう付け用組成物を提供することである。
【課題を解決するための手段】
【０００９】
本発明者らは、上記課題を解決するべく鋭意検討を行った結果、以下の構成からなる解決手段を見出し、本発明を完成するに至った。
（１）フラックスと、Ｚｎ金属粉末と、（メタ）アクリル系樹脂と、有機溶剤とを含有するろう付け用組成物であって、有機溶剤が、（Ａ１）１〜５個の炭素原子を有する１価アルコール、（Ａ２）６〜８個の炭素原子を有する１価アルコール、および（Ａ３）炭素−炭素結合によって結合される炭素原子数が３個以下の多価アルコールを含有することを特徴とする、ろう付け用組成物。
（２）上記（Ａ１）成分と上記（Ａ２）成分との質量比（Ａ１）／（Ａ２）が、０．２５〜４である上記（１）に記載のろう付け用組成物。
（３）上記（Ａ１）成分と上記（Ａ３）成分との質量比（Ａ１）／（Ａ３）が、０．２〜４である上記（１）または（２）に記載のろう付け用組成物。
（４）上記（Ａ１）成分が、５個の炭素原子を有する１価アルコールを含有する上記（１）〜（３）のいずれかに記載のろう付け用組成物。
（５）上記（Ａ１）成分が、３−メトキシ−１−ブタノールを含有する上記（１）〜（４）のいずれかに記載のろう付け用組成物。
（６）上記（Ａ２）成分が、３−メトキシ−３−メチル−１−ブタノールを含有する上記（１）〜（５）のいずれかに記載のろう付け用組成物。
（７）上記（Ａ３）成分が、プロピレングリコールを含有する上記（１）〜（６）のいずれかに記載のろう付け用組成物。
（８）管本体と、該管本体の外表面に、上記（１）〜（７）のいずれかに記載のろう付け用組成物で形成された被覆層とを備えることを特徴とする、熱交換器用チューブ。
（９）上記（８）に記載の熱交換器用チューブを備えることを特徴とする、熱交換器。
【発明の効果】
【００１０】
本発明のろう付け用組成物は、優れた生産性および塗布安定性を有する。したがって、本発明のろう付け用組成物を、例えば熱交換器用チューブに形成された被覆層の原料として用いると、効率よく熱交換器用チューブを製造することができ、かつ均一な被覆層が形成される。
【発明を実施するための形態】
【００１１】
本発明のろう付け用組成物は、フラックスと、Ｚｎ金属粉末と、（メタ）アクリル系樹脂と、有機溶剤とを含有する。以下、各成分について詳細に説明する。なお、本明細書において、「（メタ）アクリル」は「アクリル」または「メタクリル」を意味し、「（メタ）アクリレート」は「アクリレート」または「メタクリレート」を意味する。
【００１２】
＜フラックス＞
本発明のろう付け用組成物に含まれるフラックスは、酸化被膜を除去するために使用される。フラックスとしては、例えば、フルオロアルミン酸カリウム、フッ化カリウム、フッ化アルミニウム、フッ化リチウム、フッ化ナトリウム、フルオロアルミニウム酸カリウム−セシウム錯体（非反応性セシウム系フラックス）、フルオロアルミン酸セシウム（非反応性セシウム系フラックス）、フルオロ亜鉛酸カリウム（反応性亜鉛置換フラックス）、フルオロ亜鉛酸セシウム（反応性亜鉛置換フラックス）などが挙げられる。
【００１３】
フラックスは、ろう付け用組成物中に好ましくは５〜３２質量％、より好ましくは１０〜３０質量％の割合で含有される。フラックスがこのような割合で含まれる場合、酸化被膜をより効率よく除去することができる。フラックスは、単独で用いてもよく、２種以上を併用してもよい。
【００１４】
＜Ｚｎ金属粉末＞
本発明のろう付け用組成物に含まれるＺｎ金属粉末は、ろう付け時の加熱によって溶融するため、塗布面にＺｎ拡散層が形成される。その結果、耐腐食性を向上させることができる。Ｚｎ金属粉末は特に限定されず、例えば２〜５μｍ、好ましくは３〜４μｍの平均粒子径を有するＺｎ金属粉末が使用される。平均粒子径は、例えば日機装（株）製の「レーザー回折・散乱式粒度分析計ＭＴ３０００ＩＩシリーズ」を用いて測定される。
【００１５】
Ｚｎ金属粉末は、ろう付け用組成物中に好ましくは５〜３２質量％、より好ましくは１０〜３０質量％の割合で含有される。Ｚｎ金属粉末がこのような割合で含まれる場合、塗布面にＺｎ拡散層が均一かつ十分な厚みで形成されやすくなり、より耐腐食性を向上させることができる。
【００１６】
＜（メタ）アクリル系樹脂＞
本発明のろう付け用組成物に含まれる（メタ）アクリル系樹脂は、バインダとして機能し、ろう付け用組成物を均一に付着させるために使用される。（メタ）アクリル系樹脂は、アクリル酸、メタクリル酸、（メタ）アクリル酸エステルなど（メタ）アクリル系化合物を重合させて得られる重合体である。
【００１７】
（メタ）アクリル酸エステルとしては、例えば、メチル（メタ）アクリレート、エチル（メタ）アクリレート、ヒドロキシエチル（メタ）アクリレート、ブチル（メタ）アクリレート、２−エチルヘキシル（メタ）アクリレート、２，２−ジメチルラウリル（メタ）アクリレート、２，３−ジメチルラウリル（メタ）アクリレート、２，２−ジメチルステアリル（メタ）アクリレート、２，３−ジメチルステアリル（メタ）アクリレート、イソラウリル（メタ）アクリレート、イソミリスチル（メタ）アクリレート、イソステアリル（メタ）アクリレート、イソベヘニル（メタ）アクリレートなどが挙げられる。
【００１８】
（メタ）アクリル系樹脂は、（メタ）アクリル系化合物の単独重合体であってもよく、２種以上の（メタ）アクリル系化合物で構成される共重合体であってもよい。あるいは、（メタ）アクリル系化合物と、この化合物と共重合可能な他の単量体とで構成される共重合体であってもよい。他の単量体としては、例えばアクリルアミド、スチレンなどが挙げられる。なお、他の単量体は、共重合体を構成する単量体成分の中で、５０モル％未満となるようにする。
【００１９】
（メタ）アクリル系樹脂の重量平均分子量は特に限定されず、好ましくは１万〜６０万、より好ましくは５万〜５０万である。重量平均分子量は、ゲルパーミエーションクロマトグラフィーによるポリスチレン換算の重量平均分子量である。（メタ）アクリル系樹脂の重量平均分子量は、ラジカル重合開始剤や連鎖移動剤の配合量などを調整することにより、適宜、設定することができる。
【００２０】
（メタ）アクリル系樹脂の酸価は（測定方法：ＪＩＳＫ  ２５０１に準拠）、特に限定されず、好ましくは０〜６５ｍｇＫＯＨ／ｇ、より好ましくは１５〜４０ｍｇＫＯＨ／ｇである。酸価は、例えばアクリル酸、メタクリル酸などの含有量によって調製される。
【００２１】
（メタ）アクリル系樹脂を合成する方法は、特に限定されず、公知の方法が採用される。例えば、（メタ）アクリル系樹脂を構成するモノマー成分を、必要に応じて溶媒、重合開始剤、連鎖移動剤などを用いてラジカル重合に供すればよい。ラジカル重合を行う場合に用いる重合開始剤としては、分解してラジカルを発生する化合物であれば、特に限定されない。例えば、アゾ系開始剤、過酸化物系開始剤などが挙げられる。溶媒を用いる場合、例えば、後述の有機溶剤の少なくとも１つを使用してもよい。後述の有機溶剤を使用することによって、溶媒を除去することなく、そのまま後述の有機溶剤として利用できる。
【００２２】
（メタ）アクリル系樹脂は、ろう付け用組成物中に好ましくは０．５〜１５質量％、より好ましくは３〜１０質量％の割合で含有される。（メタ）アクリル系樹脂がこのような割合で含まれる場合、ろう付け用組成物をより均一に付着させることができる。（メタ）アクリル系樹脂は、単独で用いてもよく、２種以上を併用してもよい。
【００２３】
＜有機溶剤＞
本発明のろう付け用組成物に含まれる有機溶剤は、下記の（Ａ１）成分、（Ａ２）成分および（Ａ３）成分であり、本発明のろう付け用組成物は、これら３種の成分を含む点に特徴がある。
（Ａ１）１〜５個の炭素原子を有する１価アルコール。
（Ａ２）６〜８個の炭素原子を有する１価アルコール。
（Ａ３）炭素−炭素結合によって結合される炭素原子数が３個以下の多価アルコール。
【００２４】
有機溶剤の中でも（Ａ１）成分は、乾燥性および他の成分との相溶性の観点で使用される。すなわち、ろう付け用組成物中に比較的沸点の低い（Ａ１）成分を含有させることによって、有機溶剤が蒸発しやすく、乾燥性が向上する。また、アルコール以外にも低沸点の有機溶剤は存在するが、アルコール以外の有機溶剤は、他の成分との相溶性が悪くなる。さらに、沸点が低すぎる有機溶剤は、蒸発速度が速すぎて塗布安定性や生産性が悪くなる。
【００２５】
（Ａ１）成分としては、具体的には、メチルアルコール、エチルアルコール、ｎ−プロピルアルコール、イソプロピルアルコール、ｎ−ブチルアルコール、イソブチルアルコール、ｓｅｃ−ブチルアルコール、ｔｅｒｔ−ブチルアルコール、３−メトキシ−１−ブタノール、エチレングリコールモノメチルエーテル（メチルセロソルブ）、エチレングリコールモノエチルエーテル（エチルセロソルブ）、ジエチレングリコールメチルエーテル（メチルカルビトール）、プロピレングリコールモノメチルエーテル、プロピレングリコールモノエチルエーテルなどが挙げられる。これらの中でも、５個の炭素原子を有する１価アルコールが好ましく、３−メトキシ−１−ブタノールがより好ましい。
【００２６】
（Ａ１）成分は、ろう付け用組成物中に好ましくは１〜８３．５質量％の割合で含有される。（Ａ１）成分は、単独で用いてもよく、２種以上を併用してもよい。
【００２７】
有機溶剤の中でも（Ａ２）成分は、塗布後の均一性を確保する観点で使用される。（Ａ２）成分としては、具体的には、エチレングリコールモノブチルエーテル（ブチルセロソルブ）、ジエチレングリコールエチルエーテル（エチルカルビトール）、ジエチレングリコールブチルエーテル（ブチルカルビトール）、プロピレングリコールモノブチルエーテル、ジプロピレングリコールモノメチルエーテル、ジプロピレングリコールモノエチルエーテル、３−メトキシ−３−メチル−１−ブタノールなどが挙げられる。これらの中でも、３−メトキシ−３−メチル−１−ブタノールが好ましい。
【００２８】
（Ａ２）成分は、ろう付け用組成物中に好ましくは１〜８３．５質量％の割合で含有される。（Ａ２）成分は、単独で用いてもよく、２種以上を併用してもよい。
【００２９】
有機溶剤の中でも（Ａ３）成分は、Ｚｎ金属粉末などの沈降を防止する観点で使用される。（Ａ３）成分を使用すると、（Ａ３）成分以外の多価アルコール（例えばヘキシレングリコールなど）を使用する場合と比べて、Ｚｎ金属粉末などの沈降をより効果的に防止することができる。（Ａ３）成分としては、例えば下記に示す（Ａ３１）および（Ａ３２）成分が挙げられる。
（Ａ３１）成分：炭素原子が３個以下であり、分子内に少なくとも２個の水酸基を有する化合物。
（Ａ３２）成分：炭素原子が３個以下の炭化水素ユニットが、ヘテロ原子（酸素原子など）を介して複数結合されており、分子内に少なくとも２個の水酸基を有する化合物。
【００３０】
（Ａ３１）成分としては、具体的には、エチレングリコール、プロピレングリコール、トリメチレングリコール、グリセリンなどが挙げられる。（Ａ３２）成分としては、具体的には、オキシエチレンおよびオキシプロピレンの少なくとも一方が複数結合したポリオールが挙げられ、例えば、ジエチレングリコール、トリエチレングリコール、ジプロピレングリコールなどが挙げられる。
【００３１】
（Ａ３）成分の中でも、（Ａ３１）成分が好ましく、プロピレングリコールがより好ましい。（Ａ３）成分は、ろう付け用組成物中に好ましくは５〜２０質量％、より好ましくは１０〜１５質量％の割合で含有される。（Ａ３）成分は、単独で用いてもよく、２種以上を併用してもよい。
【００３２】
本発明のろう付け用組成物に含有される有機溶剤として、（Ａ１）成分、（Ａ２）成分および（Ａ３）成分の３成分が含まれていれば、これらの配合比は特に限定されない。しかし、生産性および塗布安定性をより向上させる目的で、（Ａ１）成分と（Ａ２）成分との質量比（（Ａ１）／（Ａ２））が、好ましくは０．２５〜４となるように、有機溶剤が含まれていてもよい。さらに、（Ａ１）成分と（Ａ３）成分との質量比（（Ａ１）／（Ａ３））が、好ましくは０．２〜４となるように、有機溶剤が含まれていてもよい。
【００３３】
＜ろう付け用組成物＞
本発明のろう付け用組成物は、上述のフラックス、Ｚｎ金属粉末、（メタ）アクリル系樹脂および有機溶剤を混合し撹拌して得られる。混合・撹拌方法は特に限定されず、公知の方法で各成分が均一に混ざるように撹拌すればよい。
【００３４】
本発明のろう付け用組成物には、本発明の効果を阻害しない範囲で、必要に応じて各種添加剤が含まれていてもよい。このような添加剤としては、例えば、酸化防止剤（ジブチルヒドロキシトルエンなど）、腐食防止剤（ベンゾトリアゾールなど）、消泡剤（シリコンオイルなど）、増粘剤（ワックス、硬化油、脂肪酸アミド、ポリアミドなど）、着色剤、アミノアルコール類などが挙げられる。例えば、増粘剤を添加すると、ろう付け用組成物の保管安定性、タレ防止性、ろう付け性などのさらなる向上を図ることができる。
【００３５】
本発明のろう付け用組成物は、例えば１５〜８５質量％、好ましくは３０〜７０質量％、より好ましくは４５〜６０質量％の固形分濃度を有するように調製される。固形分濃度は、例えば有機溶剤の使用量により調整すればよい。さらに、本発明のろう付け用組成物は、作業性などを考慮して、例えば５０〜１０００ｍＰａ・ｓ、好ましくは１００〜６００ｍＰａ・ｓの粘度（２５℃）を有するように調製される。粘度は、例えば東機産業（株）製の「Ｅ型粘度計（１００ｒｐｍ／１°３４′コーン）」を用いて測定される。
【００３６】
このようにして得られた本発明のろう付け用組成物は、優れた生産性および塗布安定性を有する。したがって、このようなろう付け用組成物を、例えば熱交換器用チューブに形成された被覆層の原料として用いると、効率よく熱交換器用チューブを製造することができ、かつ均一な被覆層が形成される。熱交換器用チューブは、管本体の外表面に、例えば２〜１０μｍの被覆層が形成されるように、本発明のろう付け用組成物を塗布すればよい。このような熱交換器用チューブを備える熱交換器は、例えば自動車など車両に好適に搭載される。
【実施例】
【００３７】
以下、実施例および比較例を挙げて本発明を具体的に説明するが、本発明はこれらの実施例に限定されるものではない。
【００３８】
（実施例１）
下記の成分を下記の割合で混合し、十分に撹拌してろう付け用組成物を得た。メタクリル樹脂としては、ＮＨＭ−ＳＷ７１−１５ＭＭＢ（ハリマ化成（株）製）に由来する樹脂を用いた。フラックスとしては、ＦＬ−７ＳＳ（森田化学工業（株）製）を用いた。
メタクリル系樹脂                        ：８．９質量％
フラックス                              ：２３．６質量％
Ｚｎ金属粉末                            ：２３．６質量％
３−メトキシ−３−メチル−１−ブタノール：２０．３質量％
３−メトキシ−１−ブタノール            ：８．６質量％
プロピレングリコール                    ：１５質量％
【００３９】
（実施例２〜１６および比較例１〜５）
表１および２に記載の成分を表１および２に記載の割合となるように混合した以外は、実施例１と同様にしてろう付け用組成物を得た。
【００４０】
＜評価＞
実施例１〜１６および比較例１〜５で得られたろう付け用組成物について、（１）塗布安定性、（２）Ｚｎ拡散性、（３）生産性および（４）ろう付け性の評価を行った。結果を表１および２に示す。（１）〜（４）のいずれも（−）評価がない場合に、ろう付け用組成物として優れた効果を有していると判断した。
【００４１】
（１）塗布安定性
熱交換器用チューブ用の管本体（長さ１０ｃｍ程度）の外表面に、ろう付け用組成物を塗布して乾燥させた。乾燥後、被覆層が形成された管本体の質量（Ｗ1）を、精密天秤で測定した。次いで、アセトンを用いて被覆層を除去し、被覆層除去後の管本体の質量（Ｗ0）を測定した。次いで、管本体の塗布面の面積（Ａ1）を求め、下記の式（Ｉ）を用いて乾燥塗布量（ｇ／ｍ2）を算出した。得られた乾燥塗布量と、所望の乾燥塗布量（計算上の乾燥塗布量）との差を求めて、下記の基準で評価した。
乾燥塗布量（ｇ／ｍ2）＝（Ｗ1−Ｗ0）／Ａ1              （Ｉ）
＋＋：所望の乾燥塗布量と実際の乾燥塗布量との差が±０．５ｇ／ｍ2未満で、連続塗布管理が可能な場合。
＋  ：所望の乾燥塗布量と実際の乾燥塗布量との差が±１．０ｇ／ｍ2未満で、連続塗布管理が可能な場合。
−  ：所望の乾燥塗布量と実際の乾燥塗布量との差が±１．０ｇ／ｍ2以上で、塗布バラツキが発生している場合。
【００４２】
（２）Ｚｎ拡散性
塗布安定性の評価で得られた被覆層が形成された管本体の断面におけるＺｎ拡散層を、電子プローブマイクロアナライザー（ＥＰＭＡ）によって観測した。Ｚｎ拡散深さを求めて、Ｚｎ拡散性を下記の基準で評価した。Ｚｎ拡散深さが深いほどＺｎ拡散層が良好に形成されており、耐腐食性に優れている。
＋＋：Ｚｎ拡散深さが１００μｍ以上の場合。
＋  ：Ｚｎ拡散深さが５０μｍ以上１００μｍ未満の場合。
−  ：Ｚｎ拡散深さが５０μｍ未満の場合。
【００４３】
（３）生産性
熱交換器用チューブ用の管本体（長さ１０ｃｍ程度）の外表面に、ろう付け用組成物を５ｇ／ｍ2となるように塗布し、１５０℃で１５秒間保持した。次いで、塗布面を目視で観察して、下記の基準で評価した。
＋＋：完全に乾燥して、固化している場合。
＋  ：未乾燥部分が一部存在するが、ほぼ固化している場合。
−  ：未乾燥であり、固化しておらず塗装剥がれが生じる場合。
【００４４】
（４）ろう付け性
ろう付け用組成物が塗布されたアルミニウム部材を水平材とした（ＪＩＳ−Ａ１０５０、６０ｍｍ×２５ｍｍ×１．０ｍｍ）。一方、マンガン１．２質量％および亜鉛２．５質量％を含むアルミニウム合金に、ケイ素−アルミニウム合金（ろう材）をクラッドしたブレージングシートを垂直材とした（５５ｍｍ×２５ｍｍ×０．２ｍｍ）。次いで、垂直材を水平材に、ろう付け用組成物を介して逆Ｔ字型に組んでステンレスワイヤーで固定し、ろう付け評価用の試験片を作製した。次いで、雰囲気式箱形電気炉（Ａ（Ｖ）−ＢＣ−Ｍ、（株）ノリタケＴＣＦ製）を用いて、得られた試験片を窒素雰囲気下（酸素濃度１００ｐｐｍ以下）にて６０５℃で加熱し、ろう付けを行った。ろう付け部分を目視で観察して、下記の基準で評価した。なお、比較例１、２および５については塗布安定性に乏しかったため、ろう付け性の評価は行わなかった。
＋＋：片側２０ｍｍ以上の完全なフィレットが形成され、十分な接合強度が得られている場合。
＋  ：片側１０ｍｍ以上２０ｍｍ未満のフィレットが形成され、一般的な接合強度が得られている場合。
−  ：ろう付け性の評価を行わなかった場合。
【００４５】
【表１】
0006453721.tif 000002
【００４６】
【表２】
0006453721.tif 000003
【００４７】
表１に示すように、実施例１〜１６で得られた本発明のろう付け用組成物は、一般的に要求されるろう付け性を有しており、塗布安定性、Ｚｎ拡散性および生産性いずれも優れた効果を発揮していることがわかる。一方、表２に示すように、比較例１〜５で得られたろう付け用組成物は、塗布安定性、Ｚｎ拡散性および生産性の少なくとも１つが（−）評価であり、効果に乏しいことがわかる。